(57)【特許請求の範囲】
【請求項１】
円盤状基板の少なくとも一方の表面に磁気記録パターンを有し、前記磁気記録パターンに対応した凹凸を表面に有する磁気記録媒体の評価方法であって、回転させた前記磁気記録媒体の表面にセンサーを取り付けたヘッドスライダを浮上走行させ、前記ヘッドスライダと前記磁気記録媒体とが非接触状態で前記センサーから出力される信号を検知し、この信号から前記磁気記録媒体の良否を判断するものであり、
前記ヘッドスライダと前記磁気記録媒体とが非接触状態で前記センサーから出力される信号が、前記磁気記録パターンに対応した前記凹凸に起因する信号であり、
前記ヘッドスライダと前記磁気記録媒体とが非接触状態で前記センサーから出力される信号が、前記ヘッドスライダの浮上の不安定性に起因する信号であり、
前記ヘッドスライダに取り付けられた前記センサーが圧電センサーであり、検知する信号が、前記ヘッドスライダの振動に起因する信号であり、
前記磁気記録パターンがデータ領域とサーボ情報領域とを含み、前記ヘッドスライダと前記磁気記録媒体とが非接触状態で前記センサーから出力される信号が、前記ヘッドスライダが前記磁気記録パターンの前記データ領域と前記サーボ情報領域との境界部を通過する際に出力される信号であることを特徴とする磁気記録媒体の評価方法。
【請求項２】
円盤状基板の少なくとも一方の表面に磁気記録パターンを有し、前記磁気記録パターンに対応した凹凸を表面に有する磁気記録媒体の製造方法であって、前記磁気記録媒体の検査工程として請求項１に記載の評価方法を含むことを特徴とする磁気記録媒体の製造方法。
【請求項３】
前記磁気記録媒体の検査工程が、さらに、グライド検査評価を含むことを特徴とする請求項２に記載の磁気記録媒体の製造方法。
【発明の詳細な説明】
【技術分野】
【０００１】
本発明は、ハードディスク装置等に用いられる磁気記録媒体の製造方法に関し、さらに詳しくは、磁気記録媒体の製造における表面検査工程に関するものである。
【背景技術】
【０００２】
近年、磁気ディスク装置、フレキシブルディスク装置、磁気テープ装置等の磁気記録装置の適用範囲は著しく増大されその重要性が増すと共に、これらの装置に用いられる磁気記録媒体について、その記録密度の著しい向上が図られつつある。特にＭＲヘッド、およびＰＲＭＬ技術の導入以来、面記録密度の上昇はさらに激しさを増し、近年ではさらにＧＭＲヘッド、ＴＭＲヘッドなども導入され、１年に約１００％ものペースで増加を続けている。これらの磁気記録媒体については、今後更に高記録密度を達成することが要求されており、そのために磁性層の高保磁力化と高信号対雑音比(ＳＮＲ)、高分解能を達成することが要求されている。また、近年では線記録密度の向上と同時にトラック密度の増加によって面記録密度を上昇させようとする努力も続けられている。
【０００３】
最新の磁気記録装置においてはトラック密度１１０ｋＴＰＩにも達している。しかし、トラック密度を上げていくと、隣接するトラック間の磁気記録情報が互いに干渉し合い、その境界領域の磁化遷移領域がノイズ源となりＳＮＲを損なうという問題が生じやすくなる。このことはそのままビットエラーレート（Ｂｉｔ  Ｅｒｒｏｒ  ｒａｔｅ）の低下につながるため記録密度の向上に対して障害となっている。面記録密度を上昇させるためには、磁気記録媒体上の各記録ビットのサイズをより微細なものとし、各記録ビットに可能な限り大きな飽和磁化と磁性膜厚を確保する必要がある。しかし、記録ビットを微細化していくと、１ビット当たりの磁化最小体積が小さくなり、熱揺らぎによる磁化反転で記録データが消失するという問題が生じる。
【０００４】
また、トラック間距離が近づくために、磁気記録装置は極めて高精度のトラックサーボ技術を要求されると同時に、記録を幅広く実行し、再生は隣接トラックからの影響をできるだけ排除するために記録時よりも狭く実行する方法が一般的に用いられている。この方法ではトラック間の影響を最小限に抑えることができる反面、再生出力を十分得ることが困難であり、そのために十分なＳＮＲを確保することがむずかしいという問題がある。
このような熱揺らぎの問題やＳＮＲの確保、あるいは十分な出力の確保を達成する方法の一つとして、記録媒体表面にトラックに沿った凹凸を形成し、記録トラック同士を物理的または磁気的に分離することによってトラック密度を上げようとする試みがなされている。このような技術を以下にディスクリートトラック法、それによって製造された磁気記録媒体をディスクリートトラック媒体と呼ぶ。
【０００５】
ディスクリートトラック媒体の一例として、表面に凹凸パターンを形成した円盤状基板に磁気記録媒体を形成して、物理的に分離した磁気記録トラック及びサーボ信号パターンを形成してなる磁気記録媒体が知られている（例えば、特許文献１参照。）。
ディスクリートトラック媒体には、何層かの薄膜からなる連続した磁気記録層を形成した後に磁気記録層を物理加工しトラックを形成する方法と、あらかじめ基板表面に凹凸パターンを形成した後に、磁気記録媒体の薄膜形成を行う方法とがある（例えば、特許文献２，特許文献３参照。）。このうち、前者の方法は、しばしば磁気層加工型とよばれる。一方で、後者はしばしばエンボス加工型とよばれる。
【０００６】
また、ディスクリートトラック媒体の磁気トラック間領域を、あらかじめ形成した磁性層に窒素イオンや酸素イオンを注入し、または、レーザを照射することにより形成する方法が開示されている（特許文献４参照。）。
【０００７】
上記の方法で製造された磁気記録媒体の全数検査工程として、グライド検査工程とサーティファイ検査工程がある。
【０００８】
グライド検査工程とは、磁気記録媒体の表面に突起物が無いか検査する工程である。すなわち、磁気記録媒体を、磁気ヘッドを用いて記録再生する際に、媒体面に媒体と磁気ヘッドの間隔以上の高さの突起があると、磁気ヘッドが突起にぶつかり、磁気ヘッドを損傷し、また、媒体に欠陥が発生する原因となる。本工程ではそのような高い突起の有無を検査する（例えば、特許文献５参照。）。なお本工程は、磁気記録媒体表面の突起物の検査を行い、磁気記録媒体への信号の記録再生を行わない。
【０００９】
グライド検査工程をパスした磁気記録媒体については、サーティファイ検査を実施する。サーティファイ検査工程とは、磁気記録媒体に対し、通常のハードディスクドライブの記録再生のように、磁気ヘッドで所定の信号を記録した後、その信号を再生し、得られた再生信号から、電気特性や欠陥の有無など媒体の品質を確かめるものである（例えば、特許文献６参照。）。
【特許文献１】特開２００４−１６４６９２号公報
【特許文献２】特開２００４−１７８７９３号公報
【特許文献３】特開２００４−１７８７９４号公報
【特許文献４】特開平５−２０５２５７号公報
【特許文献５】特開平１０−１０５９０８号公報
【特許文献６】特開２００３−２５７０１６号公報
【発明の開示】
【発明が解決しようとする課題】
【００１０】
ディスクリート方式、または、ビットパターン方式の磁気記録媒体の製造に際しては、表面に凹凸形状を有する磁性層を形成した後、その凹部に非磁性材料を充填し、表面を平滑にするのが一般的である。これに対し、磁性層の表面に磁気記録パターンに対応したマスク層を形成し、イオン注入等により磁性層を部分的に非磁性化し、磁性層に磁気記録パターンを形成する方法を採用した場合は、非磁性材料による充填を行わなくとも、この磁気記録媒体の表面は平滑である。
【００１１】
このような製造方法に対し本発明者は、磁性層の表面を、磁気記録パターンに対応してマスク層を設け、この表面を酸素ガス等と化学反応させ、磁性層を部分的に非磁性化する方法を開発している。この方法を採用する場合、磁性層の反応領域表面を僅かに除去した方が、酸素ガス等と磁性層との反応性が増すことが明らかになっている。この製造方法によって得られた磁気記録媒体はその表面に磁気記録パターンに対応して僅かな凹凸が生ずるが、この凹凸は、凹部に非磁性材料を充填して平滑化するのが好ましい。
【００１２】
しかしながら、非磁性材料を充填する平滑化プロセスは、磁気記録媒体の表面を汚染させる可能性が高く、また、製造プロセスが複雑になり磁気記録媒体のコストアップにもつながる。
本発明は、ディスクリート方式、または、ビットパターン方式の磁気記録媒体で、表面に凹凸が残存してもヘッドの浮上特性が安定し、高記録密度に対応できる磁気記録媒体を高い生産効率で提供することを課題とする。
【課題を解決するための手段】
【００１３】
本発明者は、表面に若干の凹凸を残した磁気記録媒体を用いたハードディスクドライブにおいて、内蔵された磁気記録媒体が通常のグライド検査工程やサーティファイ検査工程をパスしているにもかかわらず、磁気ヘッドが破損するケースがある問題を解決すべく解析した。その結果、磁気ヘッドが磁気記録媒体の磁気記録パターン部を浮上している場合において、磁気ヘッドがデータ領域とサーボ情報領域との境界部において振動し、この振動によって磁気ヘッドが磁気記録媒体と瞬間的に接触し破損することを発見した。そして磁気ヘッドのデータ領域とサーボ情報領域との境界部における振動を詳細に解析したところ、この振動の大きさは、磁気記録媒体のパターン形成のわずかな不均一性に比例し、また、この振動の大きさが一定以上の磁気記録媒体を不良品として判定し除外することにより、ハードディスクドライブの故障率の低い磁気記録媒体を製造できることを見出し本発明を完成させた。すなわち、本発明は以下に関する。
【００１４】
（１）円盤状基板の少なくとも一方の表面に磁気記録パターンを有し、前記磁気記録パターンに対応した凹凸を表面に有する磁気記録媒体の評価方法であって、回転させた前記磁気記録媒体の表面にセンサーを取り付けたヘッドスライダを浮上走行させ、前記ヘッドスライダと前記磁気記録媒体とが非接触状態で前記センサーから出力される信号を検知し、この信号から前記磁気記録媒体の良否を判断するものであり、前記ヘッドスライダと前記磁気記録媒体とが非接触状態で前記センサーから出力される信号が、前記磁気記録パターンに対応した前記凹凸に起因する信号であり、前記ヘッドスライダと前記磁気記録媒体とが非接触状態で前記センサーから出力される信号が、前記ヘッドスライダの浮上の不安定性に起因する信号であり、前記ヘッドスライダに取り付けられた前記センサーが圧電センサーであり、検知する信号が、前記ヘッドスライダの振動に起因する信号であり、前記磁気記録パターンがデータ領域とサーボ情報領域とを含み、前記ヘッドスライダと前記磁気記録媒体とが非接触状態で前記センサーから出力される信号が、前記ヘッドスライダが前記磁気記録パターンの前記データ領域と前記サーボ情報領域との境界部を通過する際に出力される信号であることを特徴とする磁気記録媒体の評価方法。
（２）円盤状基板の少なくとも一方の表面に磁気記録パターンを有し、前記磁気記録パターンに対応した凹凸を表面に有する磁気記録媒体の製造方法であって、前記磁気記録媒体の検査工程として（１）に記載の評価方法を含むことを特徴とする磁気記録媒体の製造方法。
（３）前記磁気記録媒体の検査工程が、さらに、グライド検査評価を含むことを特徴とする（２）に記載の磁気記録媒体の製造方法。
【発明の効果】
【００１５】
本発明によれば、磁気記録媒体の表面に凹凸が残存するディスクリート方式、または、ビットパターン方式の磁気記録媒体において、磁気ヘッドの浮上特性が安定する効果を有する。また、これにより磁気ヘッドと磁気記録媒体とが接触せず、また磁気ヘッドの浮上量を低減させることができるため、故障率が低く、記録密度の高いハードディスクドライブを高い生産性で提供可能となる効果を有する。
【発明を実施するための最良の形態】
【００１６】
本発明は、円盤状基板の少なくとも一方の表面に磁気記録パターンを有し、この磁気記録パターンに対応した凹凸を表面に有する磁気記録媒体の評価方法に関し、回転させた磁気記録媒体の表面にセンサーを取り付けたヘッドスライダを浮上走行させ、ヘッドスライダと磁気記録媒体とが非接触状態でセンサーから出力される信号を検知し、この信号から磁気記録媒体の良否を判断することを特徴とする磁気記録媒体の評価方法に関する。
【００１７】
先ず、本発明の磁気記録媒体について説明する。
本発明の磁気記録媒体は円盤状の基板に磁気的に分離した磁気記録パターンを有する。この磁気記録パターンは、通常は、データ領域とサーボ情報領域により形成され、またこの磁気記録媒体は、その表面に分離領域として凹部が、磁性記録領域として凸部が形成され、この凹部によって凸部の磁気記録パターンが分離されると共に、磁気記録媒体の表面に凹凸が残存している。
本発明の磁気記録媒体は、ディスクリート方式、または、ビットパターン方式の磁気記録媒体の両方に適用が可能であるが、以下はディスクリート方式磁気記録媒体を例にして具体的に説明する。
【００１８】
図１は、本発明の磁気記録媒体３０において、ディスクリートトラック媒体を例として、サーボ情報領域（サーボ領域）およびデータ領域の、サーボ情報パターン１０１，データ領域パターン１００の例を示す。図１（ｂ）は磁気記録媒体３０の表面の模式図であり、図１（ａ）は図１（ｂ）の一部の拡大図である。図１（ｂ）に示された放射状の線Ｄはサーボ領域に該当し、その線Ｄ同士の間の領域はデータ領域に該当する。図１に記載された矢印１０２は、磁気記録媒体３０の表面でのヘッドスライダ（磁気ヘッド）の移動位置および方向を示す。
【００１９】
磁気記録媒体３０の表面には多数のデータ記録領域（データ領域と略すこともある）があるが、それらのデータ記録領域はトッラク情報、及び、セクタ情報で位置付けがされている。磁気記録媒体３０の表面を移動する磁気ヘッドは、先ず、サーボ情報領域において、対応するデータ領域のトッラク情報及びセクタ情報を読み込み、その後、バーストパターン領域で、トラック位置の微調整を行い、その後、データ領域において、情報の読み書きを行う。
【００２０】
サーボ情報領域には、図１に示したような磁気記録パターン１０１により、トラック情報およびセクタ情報がデジタル情報として記録されている。また、データ領域は、トラックにより分離された磁気記録パターン１００が形成されている。これらの磁気記録パターンは、その周囲の分離領域により形成されている。
【００２１】
本発明で、磁気記録媒体３０の磁気記録パターンを形成する分離領域は、磁気記録媒体３０の表面において凹部を形成している。この凹部の存在は、磁気記録媒体３０の表面における磁気ヘッドの浮上を不安定にする。特に、サーボ情報領域における磁気記録パターン１０１の凹凸は不規則であり、一方で、データ領域における磁気記録パターン１００の凹凸は規則的である。すなわち、磁気ヘッドがサーボ情報領域からデータ領域に移動する際、また、データ領域からサーボ情報領域に移動する際にヘッドの浮上の不安定性を招く。例えば磁性層を形成する凸部の面積比率が大きいとヘッドスライダが大きな風圧を受けるため浮上量が大きくなるからである。
【００２２】
図２は、磁気ヘッドを取り付けたヘッドジンバルアセンブリの模式図である。ヘッドジンバルアセンブリ２０は、金属製の薄板からなるサスペンションアーム２７と、サスペンションアーム２７の先端側に設けられたヘッドスライダ２４と、ヘッドスライダ２４上に設けられた磁気ヘッド２６と、信号線２５によって導電接続された制御手段（図示略）とを有する。
【００２３】
磁気ヘッド２６は、ヘッドスライダ２４の斜面が形成されているリーディング側と反対側のトレーディング側における磁気記録媒体３０に近い部分に配置されている。磁気ヘッド２６としては、再生素子として巨大磁気抵抗効果（ＧＭＲ；Ｇｉａｎｔ  Ｍａｇｎｅｔｏ  Ｒｅｓｉｓｔｉｖｅ）を利用したＭＲ（ｍａｇｎｅｔｏｒｅｓｉｓｔａｎｃｅ）素子だけでなく、トンネル磁気抵抗効果（ＴＭＲ；Ｔｕｎｎｅｌ−ｔｙｐｅ  Ｍａｇｎｅｔｏ  Ｒｅｓｉｓｔｉｖｅ）を利用したＴＭＲ素子などを有する、高記録密度に適したヘッドを用いることができる。また、ＴＭＲ素子を用いることによって、さらなる高密度記録化が可能となる。
【００２４】
前述のように、サーボ情報領域における磁気記録パターン１０１の凹凸は不規則であり、一方で、データ領域における磁気記録パターン１００の凹凸は規則的である。すなわち、磁気ヘッド２６がサーボ情報領域からデータ領域に移動する際、また、データ領域からサーボ情報領域に移動する際に磁気ヘッド２６の浮上の不安定性を招く。この不安定性は、データ領域とサーボ情報領域の磁気記録パターン１００、１０１を最適化することにより、ある程度は緩和することができる。しかしながら、本発明者の検討によると、データ領域とサーボ情報領域の磁気記録パターン１００、１０１を最適化しても、磁気記録媒体３０の製造工程における、ほんのわずかのパターン形成条件の違いによって、凹凸パターンの段差のわずかな違い、凹凸パターンの特にエッジ部のダレの違いが生じ、完全にはこの不安定性を解消することはできず、特に、磁気ヘッド２６がデータ領域からサーボ情報領域に突入する際の瞬間的な振動を防ぐことは難しい。そして、磁気ヘッド２６がデータ領域からサーボ情報領域に突入する際に、磁気記録パターン１００，１０１の形成誤差が大きいと、瞬間的に磁気ヘッド２６が磁気記録媒体３０と接触することが明らかになった。
【００２５】
さらに本発明者が、磁気ヘッド２６のデータ領域とサーボ情報領域との境界部における振動を詳細に解析したところ、この振動のレベルは、前述の磁気記録媒体３０のパターン形成のわずかな不均一性に比例し、また、この振動レベルが一定以上の磁気記録媒体３０を不良品として判定し除外することにより、ハードディスクドライブの故障率の低い磁気記録媒体３０を製造できることを見出した。
【００２６】
本発明は、磁気記録媒体３０を回転させ、この磁気記録媒体３０の表面にセンサーを取り付けたヘッドスライダを浮上走行させ、このヘッドスライダと磁気記録媒体３０とが非接触状態でセンサーから出力される信号を検知し、この信号から磁気記録媒体３０の良否を判断するが、本発明で用いるヘッドスライダは、例えば、図２に示したヘッドスライダ２４とサスペンションアーム２７を含み、さらにヘッドスライダ２４、またはその近くのサスペンションアーム２７にセンサーを取り付けた構成であり、ヘッドスライダのわずかな振動をこのセンサーによって検知する。
【００２７】
図７は本発明の評価方法で、センサーから出力される信号の例を示している。本例は、外径が４８ｍｍ（１．８９インチ）で、トラックピッチが２７１ｋＰＴＩ（９４ｎｍピッチ、データ領域幅が５４ｎｍ、分離領域の幅が４０ｎｍ）の磁気記録媒体を６０００ｒｐｍで回転させ、圧電センサーを付けたヘッドスライダを中心からの半径位置１５．８ｍｍに、１０ｎｍの浮上高さで浮上させた際に、圧電センサーから出力された信号を示している。図７の拡大図中の信号は、センサーから出力される信号の一部の拡大図である。図７において、所々に見られる大きな振幅の信号７１は、ヘッドスライダと磁気記録媒体３０とが接触した時にセンサーから出力される信号であり、一般的に行われるグライド評価で用いられる信号である。本発明で用いる信号は、このような大きな振幅の信号７１ではなく、その間に見られる小さな振幅の信号７２である。この信号７２が、ヘッドスライダと磁気記録媒体３０とが非接触状態でセンサーから出力される信号である。なお、このような、ヘッドスライダと磁気記録媒体３０とが非接触状態でセンサーから出力される信号から、磁気記録媒体３０の表面のうねりを評価する場合があるが、このような評価は小さな振幅の信号７２に含まれる長周期の成分を評価する方法であり、本発明で用いる信号成分とは異なる。
【００２８】
本発明で用いる信号は、図７の拡大図に示す、ヘッドスライダと磁気記録媒体３０とが非接触状態でセンサーから出力される短周期的な信号成分である。この信号７２には、振幅の小さなノイズ信号も含まれているが、この信号７２に含まれている周期的な信号（図７では３０μｓｅｃ．の周期で繰り返される信号）は、ヘッドスライダの浮上の不安定性に起因する信号である。すなわち、ヘッドスライダに圧電センサー等を取り付けた場合、ヘッドスライダの浮上が不安定性になるとヘッドスライダが振動し、このヘッドスライダの振動を検知してセンサーから信号が出力される。特に本発明の磁気記録媒体３０は、その円周表面に周期的な磁気記録パターンを有し、この周期的な磁気記録パターンの分離領域として凹部が、磁性記録領域として凸部が形成され、その表面に凹凸が残存している。よって、この磁気記録パターンを形成する凹凸によってヘッドスライダの浮上が周期的に変化してヘッドスライダが振動し、このヘッドスライダの振動を検知してセンサーから周期的な信号が出力される。
【００２９】
特に本発明では、磁気記録パターンがデータ領域とサーボ情報領域とを含む磁気記録媒体３０において、ヘッドスライダと磁気記録媒体３０とが非接触状態でセンサーから出力される信号として、ヘッドスライダが磁気記録パターンのデータ領域とサーボ情報領域との境界部を通過する際に出力される信号を用いるのが好ましい。ここで、ヘッドスライダが磁気記録パターンのデータ領域とサーボ情報領域との境界部を通過する際に出力される信号とは、図７の拡大図に示される周期的に出力される信号の中で、振幅の大きな信号７３を指す。すなわち、サーボ情報領域における磁気記録パターン１０１の凹凸は不規則であり、一方で、データ領域における磁気記録パターン１００の凹凸は規則的である。そのため、磁気ヘッドがサーボ情報領域からデータ領域に移動する際、また、データ領域からサーボ情報領域に移動する際にヘッドの浮上の不安定性を招き、特に、ヘッドスライダが磁気記録パターンのデータ領域からサーボ情報領域へ突入する際に大きな振幅の信号７３が出力される。
【００３０】
前述のように、データ領域とサーボ情報領域のパターン１００，１０１を最適化しても、磁気記録媒体３０の製造工程における、ほんのわずかのパターン形成条件の違いによって、凹凸パターンの段差の違い、凹凸パターンの特にエッジ部のダレの違いが生じ、このパターン形状の変化により、ヘッドスライダが大きく振動した場合、瞬間的にヘッドスライダが磁気記録媒体３０と接触する。よって、磁気記録媒体３０の表面をヘッドスライダで走査し、センサーから出力される信号で、図７の拡大図における信号７３の振幅がある閾値以上となった場合、その磁気記録媒体を不良品として除外することにより、ハードディスクドライブに内蔵した際に不良品となる可能性の高い磁気記録媒体３０を高い識別性で判別することが可能となる。
【００３１】
本発明では、上述の磁気記録媒体３０の評価方法を、磁気記録媒体３０の全数検査項目として磁気記録媒体３０の製造工程に組み込むのが好ましい。前述のように、ヘッドスライダがデータ領域からサーボ情報領域に移動する際のヘッドの浮上の不安定性は、データ領域とサーボ情報領域のパターン１００，１０１を最適化することにより、ある程度は緩和することができる。そして、このようなパターン１００，１０１を有する磁気記録媒体３０の全数において本発明の評価を行うことは不要とも考えられる。しかしながら、データ領域とサーボ情報領域のパターンを最適化しても、磁気記録媒体３０の製造工程における、ほんのわずかのパターン形成条件の違いによって、凹凸パターンの段差の違い、凹凸パターンの特にエッジ部のダレの違いが生じ、完全にはこの不安定性を解消することはできない。よって、本発明の磁気記録媒体３０の評価方法は、磁気記録媒体３０の全数検査項目として磁気記録媒体３０の製造工程に組み込むのが好ましい。
【００３２】
本発明の磁気記録媒体３０の検査工程は、グライド検査評価工程と同時に行うことも可能であるが、グライド検査評価工程と別に設けるのが好ましい。図７に示したように、本発明の評価方法に用いられる信号７２は、グライド評価に用いられる信号７１と同時に出力させることが可能であるが、信号７２の強度は、信号７２の強度の１／１０〜１／１００程度である。よって、本発明の磁気記録媒体３０の検査工程は、グライド検査評価と別に設け、かつ、グライド検査評価をパスした磁気記録媒体３０において行うのがその評価の判別の正確性から好ましい。すなわち、信号７２の強度は、信号７２の強度の１／１０〜１／１００程度であるため、その評価装置に求められるセンサーの感度やセンサーから出力される信号のアンプの性能が異なるからである。
【００３３】
次に本発明の磁気記録媒体３０の製造方法を説明する。なお、製造方法の説明にはディスクリート方式の磁気記録媒体３０を用いるが、ビットパターン方式の磁気記録媒体においても類似した製造方法を用いることができる。
本発明の磁気記録媒体３０は、一般に円盤状基板の表面に軟磁性層および中間層、磁気的パターンが形成された磁性領域および分離領域と保護膜層が形成されており、さらに最表面には潤滑膜が形成された構造を有している。そして磁気的パターン領域である磁性領域が分離領域により分離された構造を有する。
図４は本発明の磁気記録媒体３０の一実施形態であるが、図には基板と磁性層のみを示す。図４において、１は円盤状基板、２はその上に形成された磁性層である。磁性層２には所定の箇所にその表層部が除去されて凹部２２が形成されている。ｄは凹部の深さである。凹部の下部は非磁性化等により磁気特性が低下した領域２１である。この磁気特性低下領域２１と凹部２２により、磁性層２が分離され、凸部２３が形成される。本発明において、非磁性化領域には磁気特性低下領域も含まれる。
【００３４】
次に図４に示す磁気記録媒体３０の製造方法を説明する。この磁気記録媒体３０の製造方法は、図５（ａ）〜図５（ｉ）に示す工程から構成される。
すなわち、図５（ａ）に示す工程は、円盤状基板１に少なくとも磁性層２を形成する工程である。次の図５（ｂ）に示す工程は、磁性層２の上に炭素マスク層３を形成する工程である。次の図５（ｃ）に示す工程は、炭素マスク層３の上にレジスト層４を形成する工程である。
【００３５】
次の図５（ｄ）に示す工程は、レジスト層４に磁気記録パターンのネガパターンをスタンプ５を用いて転写することにより形成する工程である。なお、記録トラックを分離するため、記録トラックに対応してレジスト層に凹部を形成したものを本発明ではネガパターンという。また、この工程における矢印はスタンプ５の動きを示している。符号８はネガパターンの形成で残ったレジスト層である。
【００３６】
次の図５（ｅ）に示す工程では、転写で残ったレジスト層８と、炭素マスク層３の磁気記録パターンのネガパターンに対応する部分とを除去する工程である。次の図５（ｆ）に示す工程は、炭素マスク３が除去されて露出した磁性層２の表層部をイオンミリング６により除去する工程、及び表層部が除去された磁性層に非磁性化領域を形成する工程である。符号７はその除去された箇所を示す。また、非磁性化領域を形成する工程は、例えば酸素やオゾン１０を暴露する工程あるいはレーザを照射する工程である。次の図５（ｇ）に示す工程は、レジスト４および炭素マスク層３を除去する工程である。
【００３７】
また、上記の工程に加えて、磁性層２の磁気記録パターンのネガパターンに対応する部分に非磁性化領域を形成する工程の前に、その表面を、あらかじめフッ素系ガスに暴露するのが好ましい。さらに、図５（ｈ）に示すように、レジスト層４および炭素マスク層３を除去する工程の後に、Ａｒ等の不活性ガス１１を照射して磁性層２の表層部をわずかに除去する工程を行うことが好ましい。次いで、図５（ｉ）に示すように、磁性層２の上に保護膜層９を形成する工程を行うことが好ましい。
【００３８】
本発明で使用する円盤状基板１としては、Ａｌを主成分とした例えばＡｌ−Ｍｇ合金等のＡｌ合金基板や、通常のソーダガラス、アルミノシリケート系ガラス、結晶化ガラス類シリコン、チタン、セラミックス、各種樹脂からなる基板など、円盤状基板であれば任意のものを用いることができる。中でもＡｌ合金基板や結晶化ガラス等のガラス製基板またはシリコン基板を用いることが好ましい。またこれら基板の平均表面粗さ（Ｒａ）は、１ｎｍ以下、さらには０．５ｎｍ以下であることが好ましく、中でも０．１ｎｍ以下であることが好ましい。
【００３９】
上記のような円盤状基板１の表面に形成する磁性層２は、面内磁性層でも垂直磁性層でもかまわないが、より高い記録密度を実現するためには垂直磁性層が好ましい。これら磁性層２は主としてＣｏを主成分とする合金から形成するのが好ましい。
【００４０】
例えば、面内磁気記録媒体用の磁性層としては、非磁性のＣｒＭｏ下地層と強磁性のＣｏＣｒＰｔＴａ磁性層からなる積層構造が利用できる。
【００４１】
また、垂直磁気記録媒体用の磁性層としては、例えば軟磁性のＦｅＣｏ合金（ＦｅＣｏＢ、ＦｅＣｏＳｉＢ、ＦｅＣｏＺｒ、ＦｅＣｏＺｒＢ、ＦｅＣｏＺｒＢＣｕなど）、ＦｅＴａ合金（ＦｅＴａＮ、ＦｅＴａＣなど）、Ｃｏ合金（ＣｏＴａＺｒ、ＣｏＺｒＮＢ、ＣｏＢなど）等からなる裏打ち層と、Ｐｔ、Ｐｄ、ＮｉＣｒ、ＮｉＦｅＣｒなどの配向制御膜と、必要によりＲｕ等の中間膜、及び６０Ｃｏ−１５Ｃｒ−１５Ｐｔ合金や７０Ｃｏ−５Ｃｒ−１５Ｐｔ−１０ＳｉＯ２合金からなるグラニュラ構造の磁性層を積層したものを利用することがきる。
【００４２】
本発明では、磁性層２として特に、グラニュラ構造の磁性層を用いるのが、非磁性化領域２１を形成する際の反応性を高める上で好ましい。グラニュラ構造の磁性層とは、磁性粒子の周囲を酸化物が覆った構造を有する磁性層である。酸化物には上記のＳｉＯ２の他、Ｔｉ酸化物、Ｗ酸化物、Ｃｒ酸化物、Ｃｏ酸化物、Ｔａ酸化物、Ｒｕ酸化物などが用いられる。
【００４３】
磁性層２の厚さは、３ｎｍ以上２０ｎｍ以下、好ましくは５ｎｍ以上１５ｎｍ以下とする。磁性層２は使用する磁性合金の種類と積層構造に合わせて、十分なヘッド出入力が得られるように形成すればよい。磁性層２の膜厚は再生の際に一定以上の出力を得るにはある程度以上の磁性層膜厚が必要であり、一方で記録再生特性を表す諸パラメーターは出力の上昇とともに劣化するのが通例であるため、最適な膜厚に設定する必要がある。通常、磁性層２はスパッタ法により薄膜として形成する。
【００４４】
本実施形態の製造方法では、磁性層２の表面に炭素マスク層３を形成している。炭素は、酸素ガスを用いたドライエッチング（反応性イオンエッチングまたは反応性イオンミリング）が容易であるため、図５（ｇ）に示す工程において、残留物を減らし、磁気記録媒体表面の汚染を減少させることができる。炭素膜はスパッタリング法、またはＣＶＤ法により成膜することができるが、ＣＶＤ法を用いた方がより緻密性の高い炭素膜を成膜することができる。
【００４５】
炭素マスク層３の膜厚は５ｎｍ〜４０ｎｍの範囲内とするのが好ましく、より好ましくは１０ｎｍ〜３０ｎｍの範囲内とする。炭素マスク層３の膜厚が５ｎｍより薄いと、マスク層３のエッジ部分がだれて磁気記録パターンの形成特性が悪化する。また、レジスト層４、炭素マスク層３を透過したイオンが磁性層２に侵入して、磁性層２の磁気特性を悪化させる。一方、炭素マスク層３が４０ｎｍより厚くなると、炭素マスク層３のエッチング時間が長くなり生産性が低下する。また、炭素マスク層３をエッチングする際の残渣が磁性層表面に残留しやすくなる。
【００４６】
次に炭素マスク層３の上に、レジスト層４を形成し、このレジスト層４に磁気記録パターンのネガパターンを形成する。レジスト層４にネガパターンを形成する方法は、通常のフォトリソグラフィー技術を用いることができるが、レジスト層４にスタンプを用いて、磁気記録パターンのネガパターンを転写する方法を用いるのが作業効率の点から好ましい。
【００４７】
本実施形態の製造方法では、図５（ｄ）に示すように、レジスト層４に磁気記録パターンのネガパターン形成後の、レジスト層４の凹部に残ったレジスト層８の厚さを、０〜２０ｎｍの範囲内とするのが好ましい。レジスト層４の凹部に残ったレジスト層８の厚さをこの範囲とすることにより、図５（ｅ）に示す炭素マスク層３および磁性層２のエッチング工程において、炭素マスク層３のエッジの部分のダレを無くし、炭素マスク層３のミリングイオンに対する遮蔽性を向上させ、また、炭素マスク層３による磁気記録パターン形成特性を向上させることができる。
【００４８】
本実施形態の製造方法では、図５（ｃ）に示す工程においてレジスト層４に用いる材料を、放射線照射により硬化性を有する材料とし、レジスト層４にスタンプ５を用いてパターンを転写する工程に際して、または、パターン転写工程の後に、レジスト層４に放射線を照射するのが好ましい。このような製造方法を用いることにより、レジスト層４に、スタンプ５の形状を精度良く転写することが可能となり、図５（ｅ）に示した炭素マスク層３のエッチング工程において、炭素マスク層３のエッジの部分のダレを無くし、炭素マスク層３のミリングイオンに対する遮蔽性を向上させ、また、炭素マスク層３による磁気記録パターン形成特性を向上させることができる。本発明で用いる放射線とは、熱線、可視光線、紫外線、Ｘ線、ガンマ線等の広い概念の電磁波である。また、放射線照射により硬化性を有する材料とは、例えば、熱線に対しては熱硬化樹脂、紫外線に対しては紫外線硬化樹脂である。
【００４９】
本実施形態の製造方法では、レジスト層４にスタンプ５を用いてパターンを転写する工程に際して、レジスト層４の流動性が高い状態で、レジスト層４にスタンプを押圧し、その押圧した状態で、レジスト層４に放射線を照射することによりレジスト層４を硬化させ、その後、スタンプをレジスト層４から離すことにより、スタンプの形状を精度良く、レジスト層４に転写することが可能となる。レジスト層４にスタンプを押圧した状態で、レジスト層４に放射線を照射する方法としては、スタンプの反対側、すなわち基板側から放射線を照射する方法、スタンプの材料として放射線を透過できる物質を選択し、スタンプ側から放射線を照射する方法、スタンプの側面から放射線を照射する方法、熱線のように固体に対して伝導性の高い放射線を用いて、スタンプ材料または基板からの熱伝導により放射線を照射する方法を用いることができる。この中で特に、レジスト層４としてノボラック系樹脂、アクリル酸エステル類、脂環式エポキシ類等の紫外線硬化樹脂を用い、スタンプ材料として紫外線に対して透過性の高いガラスもしくは樹脂を用いるのが好ましい。
【００５０】
本実施形態の製造方法では、レジスト層として、特に、ＳｉＯ２系レジストを用いるのが好ましい。ＳｉＯ２系レジストは酸素ガスを用いたドライエッチングに対して耐性が高く、よって炭素マスク層３にイオンミリングを用いて磁気記録パターンのネガパターンを形成するに際して像のぼけを低減することができる。すなわち、炭素マスク層３は酸素ガスを用いたドライエッチングによって容易に加工が可能であり、一方で、ＳｉＯ２系レジストは酸素ガスを用いたドライエッチングに対して耐性が高いため、ドライエッチングにより炭素マスク層３を垂直に切り立った形状に加工することが可能となり、シャープな形状の磁気記録パターンを製造することができる。
【００５１】
炭素マスク層３を除去し、またその前にネガパターン形成後凹部にレジスト層８が残っている場合、図５（ｅ）においてそのレジスト層８を除去する。炭素マスク層３及びレジスト層４の除去には反応性イオンエッチング、イオンミリングなどのドライエッチングの手法が用いられる。
【００５２】
本発明では、磁性層２で炭素マスク層３及びレジスト層４に覆われていない箇所を非磁性化する工程を設けるが、その工程の前に、図５（ｆ）に示すように、該箇所の磁性層２を除去する工程を設ける。除去は、好ましくは磁性層２の表層部（図５（ｆ）に示す厚みｄの部分）を０．１ｎｍ〜１５ｎｍの範囲内で行う。磁性層２の表層部は、その上に積層した炭素マスク層３や、大気の影響によって変質している場合があり、そのような変質層があると、磁性層２の非磁性化反応が効果的に作用しない場合がある。磁性層２の除去は、例えば炭素マスク層３をイオンミリング、または、反応性イオンエッチングなどでドライエッチングした後に、引き続き、磁性層２をイオンミリングにてドライエッチングする。このような方法を採用することにより、残された磁性層２のエッジ部を垂直に形成することが可能となる。これは、磁性層２の上の炭素マスク層３が垂直に切り立った形状であるため、その下の磁性層２も同様の形状となるからである。このような工程を採用することにより、フリンジ特性の優れた磁性層２を形成することができる。
【００５３】
本実施形態の製造方法では、前述のように、炭素マスク層３の反応性イオンエッチングを、酸素ガスを用いて行うのが好ましい。また、磁性層２のイオンミリングを、アルゴン、窒素等の不活性ガスを用いて行うことが好ましい。すなわち、炭素マスク層３のミリングイオンと磁性層のミリングイオンとを、それぞれ最適なものに変えるのが好ましい。
【００５４】
また、磁性層２で炭素マスク層３及びレジスト層４に覆われていない箇所を非磁性化処理する前に、その表面をフッ素系ガスに暴露するのが好ましい。このような処理を行うことにより、磁性層２の表面の反応性を高め、非磁性化反応をより効率的に実現することが可能となる。
【００５５】
本発明では磁性層２として、前記したようにグラニュラ構造の磁性層を用いるのが好ましい。グラニュラ構造の磁性層とは、磁性粒子の周囲を酸化物が覆った構造を有する磁性層であり、磁性結晶が非磁性相で分離されているため、磁性粒間の磁気的相互作用が微弱であり、かつ、磁性結晶粒が微細であるので極めて低ノイズの磁性層を形成できる特徴を有する。このような磁性層２を酸素やオゾンで非磁性化処理した場合、粒界に存在する酸化物層を、選択的にフッ素系ガスを用いた反応性イオンエッチング装置などでの処理によりエッチングでき、磁性層２中のＣｏなどの金属と酸素やオゾンとの酸化反応が促進でき、より効率よく磁性層２の磁気特性を変化させることができる。
また本発明において、磁性層２としてグラニュラ構造とその上の非グラニュラ構造の２層構造とすることができる。
【００５６】
本発明の磁気記録媒体３０は、記録密度を高めるため、磁気的パターンを有する磁性層２の磁性部幅Ｗは２００ｎｍ以下、非磁性部幅（分離領域部）Ｌは１００ｎｍ以下とすることが好ましい。従ってトラックピッチＰ（＝Ｗ＋Ｌ）は３００ｎｍ以下の範囲で、データ領域における記録密度を高めるためにはできるだけ狭くする。
【００５７】
本発明の、磁気的に分離した磁気記録パターンとは、磁性層が磁気記録媒体３０の表面側から見て分離されていれば、磁性層の底部において分離されていなくとも、本発明の目的を達成することが可能であり、本発明の、磁気的に分離した磁気記録パターンの概念に含まれる。さらに、本発明の磁気記録パターンとは、磁気記録パターンが１ビットごとに一定の規則性をもって配置された、いわゆるビットパターン方式によるものや、磁気記録パターンが、トラック状に配置された、いわゆるディスクリート方式によるものや、前述のように、サーボ情報信号パターンや、バースト信号パターン等を含んでいる。
【００５８】
この中で本発明は、磁気的に分離した磁気記録パターンが、磁気記録トラック及びサーボ信号パターンである、いわゆる、ディスクリート方式磁気記録媒体に適用するのが、その製造における簡便性から好ましい。
本発明の磁気記録媒体３０を製造する場合、磁性層２を部分的に非磁性化処理した後、磁性層２の上に設けられているレジスト層４および炭素マスク層３を除去する工程を設ける。本発明の、レジスト層４および炭素マスク層３の除去に際しては、ドライエッチング、反応性イオンエッチング、イオンミリングなどの手法を用いるのが好ましい。
【００５９】
本発明の磁気記録媒体３０を製造する場合、磁性層２の表面でオゾン等により非磁性化処理された最表面層を除去する目的でＡｒなどの不活性ガスでその表層部を１〜２ｎｍの範囲内でエッチングする工程を設けるのが好ましい。この領域においては磁性層２の表面が粗面化している場合があるからである。
【００６０】
本発明では、レジスト層４および炭素マスク層３を除去した後の磁性層２（磁性領域および非磁性材料を埋め込んだ領域、または非磁性材料を埋め込まない凹部の領域。）の表面に保護膜層９を形成する。保護膜層９としては、炭素（Ｃ）、水素化炭素（ＨxＣ）、窒素化炭素（ＣＮ）、アルモファスカーボン、炭化珪素（ＳｉＣ）等の炭素質層やＳｉＯ２、Ｚｒ２Ｏ３、ＴｉＮなど、通常用いられる保護膜層材料を用いることができる。また、保護膜層９が２層以上の層から構成されていてもよい。
【００６１】
保護膜層９の膜厚は１０ｎｍ以下とする必要がある。保護膜層９の膜厚が１０ｎｍを越えると、ヘッドと磁性層２との距離が大きくなり、十分な出入力信号の強さが得られなくなるからである。通常、保護膜層９はスパッタ法もしくはＣＶＤ法により形成される。
【００６２】
また、保護膜層９の上には潤滑層を形成することが好ましい。潤滑層に用いる潤滑剤としては、フッ素系潤滑剤、炭化水素系潤滑剤及びこれらの混合物等が挙げられ、通常１〜４ｎｍの厚さで潤滑層を形成する。
【００６３】
次に、本発明の磁気記録再生装置（ハードディスクドライブ）の構成を図６に示す。本発明の磁気記録再生装置は、上述の本発明の磁気記録媒体３０と、これを記録方向に駆動する媒体駆動部３４と、記録部と再生部からなる磁気ヘッド３１と、磁気ヘッド３１を磁気記録媒体３０に対して相対運動させるヘッド駆動部３３と、磁気ヘッド３１への信号入力と磁気ヘッド３１からの出力信号再生を行うための記録再生信号処理手段を組み合わせた記録再生信号系３２とを具備したものである。これらを組み合わせることにより記録密度の高い磁気記録装置を構成することが可能となる。磁気記録媒体の記録トラックを磁気的に不連続に加工したことによって、従来はトラックエッジ部の磁化遷移領域の影響を排除するために再生ヘッド幅を記録ヘッド幅よりも狭くして対応していたものを、両者をほぼ同じ幅にして動作させることができる。これにより十分な再生出力と高いＳＮＲを得ることができるようになる。
【００６４】
さらに上述の磁気ヘッド３１の再生部をＧＭＲヘッドあるいはＴＭＲヘッドで構成することにより、高記録密度においても十分な信号強度を得ることができ、高記録密度を持った磁気記録装置を実現することができる。またこの磁気ヘッド３１の浮上量を０．００５μｍ〜０．０２０μｍと従来より低い高さで浮上走行させると、出力が向上して高い装置ＳＮＲが得られ、大容量で高信頼性の磁気記録装置を提供することができる。また、最尤復号法による信号処理回路を組み合わせるとさらに記録密度を向上でき、例えば、トラック密度１００ｋトラック／インチ以上、線記録密度１０００ｋビット／インチ以上、１平方インチ当たり１００Ｇビット以上の記録密度で記録・再生する場合にも十分なＳＮＲが得られる。
【実施例】
【００６５】
（実施例）
ＨＤ用ガラス基板をセットした真空チャンバをあらかじめ１．０×１０-5Ｐａ以下に真空排気した。ここで使用したガラス基板はＬｉ2Ｓｉ2Ｏ5、Ａｌ2Ｏ3−Ｋ2Ｏ、Ａｌ2Ｏ3−Ｋ2Ｏ、ＭｇＯ−Ｐ2Ｏ5、Ｓｂ2Ｏ3−ＺｎＯを構成成分とする結晶化ガラスを材質とし、外径６５ｍｍ、内径２０ｍｍ、平均表面粗さ（Ｒａ）は２オングストロームである。
【００６６】
このガラス基板にＤＣスパッタリング法を用いて、軟磁性層として６０Ｆｅ３０Ｃｏ１０Ｂ、中間層としてＲｕ、グラニュラ構造の磁性層として７０Ｃｏ−５Ｃｒ−１５Ｐｔ−１０ＳｉＯ2合金、Ｐ−ＣＶＤ法を用いて炭素マスク層の順に薄膜を積層した。それぞれの層の膜厚は、６０Ｆｅ３０Ｃｏ１０Ｂ軟磁性層は６０ｎｍ、Ｒｕ中間層は１０ｎｍ、磁性層は１５ｎｍ、炭素マスク層は３０ｎｍとした。その上に、ＳｉＯ2レジストをスピンコート法により塗布した。膜厚は１００ｎｍとした。
【００６７】
その上に、磁気記録パターンのネガパターンを有するガラス製のスタンプを用いて、スタンプを１ＭＰａ（約８．８ｋｇｆ／ｃｍ2）の圧力で、レジスト層に押圧した。その後、スタンプをレジスト層から分離し、レジスト層に磁気記録パターンを転写した。レジスト層に転写した磁気記録パターンは、データ領域はレジストの凸部の幅を５４ｎｍの円周状とし、レジストの凸部の間隔を４０ｎｍとした。これにより、データ領域のピッチが９４ｎｍ、データ領域幅が５４ｎｍ、分離領域の幅が４０ｎｍのデータ領域が形成できる。また、円周方向での各データ領域の間には、２０μｍ幅のサーボ情報領域をレジストパターンにより形成した。サーボ情報領域における凹凸パターンは、サーボ情報領域における凸部の面積比率が平均で４０％〜６０％の範囲となるように設計した。なお、レジスト層の層厚は８０ｎｍ、レジスト層の凹部(底部)の厚さは約５ｎｍであった。また、レジスト層凹部の基板面に対する角度は、ほぼ９０度であった。
【００６８】
先ず、凹部に残っていたレジスト層はＣＦ4を用い、０．５Ｐａ・４０ｓｃｃｍでプラズマ電力２００Ｗ、バイアス２０Ｗ、エッチング時間１０秒で除去した。
その後、レジスト層の凹部の箇所について、炭素マスク層をドライエッチングで、磁性層の表層部をイオンエッチングで除去した。ドライエッチング条件は、炭素マスク層についてはＯ2ガスを４０ｓｃｃｍ、圧力０．３Ｐａ，高周波プラズマ電力３００Ｗ、ＤＣバイアス３０Ｗ、エッチング時３０秒とした。
【００６９】
また、磁性層は、Ｎ2ガスを１０ｓｃｃｍ、圧力０．１Ｐａ、加速電圧３００Ｖでエッチング時間を５秒とした。磁性層の凹部の深さ（図１のｄ）は約１ｎｍであった。
その後、磁性層で炭素マスク層に覆われていない箇所をオゾンガスに暴露した。オゾンガスの暴露は、チャンバ内にオゾンガスを４０ｓｃｃｍで流し、１Ｐａ、１０秒、基板温度１５０℃の条件にて行った。
その後、磁気記録媒体表面の炭素マスク層およびレジスト層をドライエッチングにより除去した。その後、イオンミリング装置にてＡｒ  １０ｓｃｃｍ，０．５Ｐａ、５秒の条件にて磁性層の表面を約１〜２ｎｍの範囲でエッチングし、ＣＶＤ法によりカーボン保護膜５ｎｍを成膜し、最後にフッ素系潤滑膜２ｎｍを塗布し、磁気記録媒体の製造を完了した。なお、磁気記録媒体の表面に形成している磁気記録パターンに対応した凹凸の高さは平均で１ｎｍであった。
【００７０】
上記方法によって製造された磁気記録媒体についてグライド検査を実施した。グライド検査では、検査ヘッド（ヘッドスライダ）と磁気記録媒体表面の間の浮上高さを、０．２５マイクロインチ（６．５ｎｍ）に設定し、検査ヘッドから、磁気記録媒体表面の突起物との衝突に起因するシグナルが出力された場合は、その磁気記録媒体は不良品と判断した。
【００７１】
（本発明の評価）
グライド検査工程を通過した１００００枚の磁気記録媒体について本発明の、ヘッドスライダと磁気記録媒体とが非接触状態でセンサーから出力される信号を検知する評価方法を実施した。ヘッドスライダには、外形１．２ｍｍ×０．８ｍｍのアルチックを用い、ヘッドスライダにＰＺＴセンサーを付け、このセンサーから出力される信号を検知した。磁気記録媒体を６０００ｒｐｍで回転させ、ヘッドスライダと磁気記録媒体表面の間の浮上高さを１０ｎｍに設定し、磁気記録媒体の全面を上記のヘッドスライダを用いて１０秒間走査し出力させる信号の最大値を調べた。その結果、出力された信号の最大値が、０〜４００ｍＶの磁気記録媒体は８９２枚、４０１ｍＶ〜４５０ｍＶの磁気記録媒体は７４枚、４５１ｍＶ〜５００ｍＶの磁気記録媒体は２３枚、５０１ｍＶ以上の磁気記録媒体は１１枚であった。
【００７２】
（磁気記録媒体のシーク評価）
上述の評価で、センサーからの出力信号が４０１ｍＶ以上であった磁気記録媒体についてシーク評価を実施した。磁気記録媒体の回転数は、４２００ｒｐｍとし、ＴＤＫ製のＭＲヘッドを用いて、６０℃、８０％環境下でヘッドの、ロード／アンロード動作を１０回／秒の頻度で７２時間繰り返した。この動作後、磁気ヘッド、磁気記録媒体の表面を光学顕微鏡、走査型電子顕微鏡で観察し、表面の損傷の発生状況を確認した。その結果、上述の評価で、センサーからの出力信号の最大値が４０１ｍＶ〜４５０ｍＶの磁気記録媒体では０枚、４５１ｍＶ〜５００ｍＶの磁気記録媒体では５枚、５０１ｍＶ以上の磁気記録媒体は８枚のディスクで磁気ヘッド表面の汚れ、または、磁気記録媒体表面の傷が観察された。以上の結果から、本実施例では、本発明の評価における磁気記録媒体の良否判断の閾値を４０１ｍＶ〜４５０ｍＶの範囲内に設定することにより、ヘッドの浮上特性の安定した磁気記録媒体を提供できることが明らかになった。
【産業上の利用可能性】
【００７３】
本発明によれば、表面に凹凸形状の磁気記録パターンを有する磁気記録媒体において、ヘッド浮上の安定性を確保でき、これによりヘッドの浮上高さを下げることが可能となる。よって、故障率が少なく高記録密度特性に優れたハードディスクドライブを提供可能となり産業上の利用可能性が高い。
【図面の簡単な説明】
【００７４】
【図１】図１は、本発明による磁気記録媒体のサーボ情報領域およびデータ領域のパターンを示す図である。
【図２】図２は、磁気記録再生装置に用いられるヘッドジンバルアセンブリの斜視模式図である。
【図３】図３は、磁気記録媒体上におけるヘッドスライダの浮上形態を示す断面模式図である。
【図４】図４は、本発明による磁気記録媒体の基板と磁性層の一実施形態の断面構造を示す断面模式図である。
【図５】図５は、本発明の磁気記録媒体の製造方法における製造工程の一例を示す断面模式図である。
【図６】図６は、本発明の磁気記再生装置の構成を説明する斜視図である。
【図７】図７は、本発明の実施形態である磁気記録媒体の評価方法による評価結果を示す図であって、センサーから出力される信号の例を示す波形図である。
【符号の説明】
【００７５】
１…円盤状基板、２…磁性層、３…炭素マスク層、４…レジスト層、５…スタンプ、７…磁性層で部分的に除去した箇所、８…転写後に残ったレジスト層、９…保護膜層、２０…ヘッドジンバルアセンブリ、２１…分離領域、２２…凹部、２３…凸部、２４…ヘッドスライダ、２５…信号線、２６…磁気ヘッド、２７…サスペンジョンアーム、３０…磁気記録媒体、３１…磁気ヘッド、３２…記録再生信号系、３３…ヘッド駆動部、３４…媒体駆動部、１００…データ領域の磁気記録パターン、１０１…サーボ領域の磁気記録パターン、１０２…ヘッドの移動方向、ｄ…磁性層の除去した深さ、Ｌ…磁気記録パターンにおける非磁性部幅、Ｗ…磁気記録パターンにおける磁性部幅。
【図１】
0005438917.tif 000002
【図２】
0005438917.tif 000003
【図３】
0005438917.tif 000004
【図４】
0005438917.tif 000005
【図５】
0005438917.tif 000006
【図６】
0005438917.tif 000007
【図７】
0005438917.tif 000008